ЗОЛОТИСТЫЙ ПИГМЕНТ

2
3
2
1. Золотистый интерференционный пигмент, который включает субстрат в форме чешуйчатых частиц и, по крайней мере, один слой, расположенный на субстрате, который характеризуется тем, что субстрат в форме чешуйчатых частиц представляет собой синтетически полученный прозрачный субстрат, который имеет присущий ему зеленый цвет интерференции, где, по крайней мере, один слой, который включает смесь или смешанные оксиды FeO и TiO, является расположенным на субстрате.
2. Интерференционный пигмент по п. 1, который характеризуется тем, что субстрат в виде чешуйчатых частиц состоит из диэлектрического материала или смеси материалов, где материал или смесь материалов в каждом случае имеет показатель преломления n более чем 1,5.
2
3
2
3
2
2
2
2
3
2
2
2
3. Интерференционный пигмент по п. 1, который характеризуется тем, что субстрат состоит из AlO, AlO с содержание вплоть до 5 вес. % TiO, на основе веса субстрата, ZrO или TiO, или включает AlO, ZrO или TiO с содержанием, по крайней мере, 90 вес. %, на основе веса субстрата, или представляет собой стеклянную чешуйку, которая имеет содержание SiO не более 70 вес. %.
2
3
2
3
2
4. Интерференционный пигмент по п. 1, который характеризуется тем, что субстрат состоит из AlO или AlO с содержание вплоть до 5 вес. % TiO, на основе веса субстрата, и имеет геометрическую толщину в интервале от 180 до 250 нм или в интервале от 350 до 450 нм.
2
3
2
5. Интерференционный пигмент по п. 1, который характеризуется тем, что пигмент имеет два слоя, которые включают смесь или смешанные оксиды FeO и TiO.
2
3
2
6. Интерференционный пигмент по п. 5, который характеризуется тем, что, по крайней мере, один дополнительный слой, который включает бесцветный диэлектрический материал, где материал имеет показатель преломления n≤1,8, является присутствующим между слоями, которые включают смесь или смешанные оксиды FeO и TiO.
2
3
2
7. Интерференционный пигмент по п. 6, который характеризуется тем, что дополнительный слой, который включает бесцветный диэлектрический материал, где материал имеет показатель преломления n>1,8, является дополнительно представленным между слоями, которые включают смесь или смешанные оксиды FeO и TiO.
2
3
2
8. Интерференционный пигмент по пп. 1-7, который характеризуется тем, что слой, который включает смесь или смешанные оксиды FeO и TiO, имеет геометрическую толщину слоя в интервале от 30 нм до 180 нм.
2
3
2
9. Интерференционный пигмент по пп. 1-7, который характеризуется тем, что, по крайней мере, один из слоев, которые включают смесь или смешанные оксиды FeO и TiO, представляет собой слой псевдобрукита.
2
3
2
10. Способ получения золотистого интерференционного пигмента по одному из пп. 1-9, отличающийся тем, что синтетически полученный прозрачный субстрат, который имеет присущий ему зеленый цвет интерференции, покрывают по меньшей мере одним слоем, содержащим смесь или смешанный оксид из FeO и TiO.
11. Способ по п. 10, который характеризуется тем, что покрытие осуществляют в водной дисперсии с помощью влажного химического способа путем гидролитического разложения неорганических солей металлов.
2
3
2
12. Способ по п. 10, который характеризуется тем, что применяют два слоя, которые включают смесь или смешанные оксиды FeO и TiO, где, по крайней мере, один дополнительный слой, который включает бесцветный диэлектрический материал, применяют между этими слоями, где материал для дополнительного слоя имеет показатель преломления n<1,8.
2
3
2
13. Способ по п. 12, который характеризуется тем, что, по крайней мере, один дополнительный слой, который состоит из бесцветного диэлектрического материала, где материал имеет показатель преломления n>1,8, дополнительно применяют между слоями, которые включают смесь или смешанные оксиды FeO и TiO.
2
3
2
14. Способ по п. 10, который характеризуется тем, что, по крайней мере, один из слоев, которые включают смесь или смешанные оксиды FeO и TiO, представляет собой слой псевдобрукита.
15. Применение интерференционных пигментов по пп. 1-9 в красках, покрытиях, типографских красках, пластмассах, стекле, бумаге, керамике, косметических композициях, для лазерной маркировки пластмасс или бумаги и для подготовки пигментных препаратов и сухих препаратов.
16. Применение по п. 15, которое характеризуется тем, что краска для печатания представляет собой краску для гравировальной печати, краску для флексографической печати, краску для трафаретной печати, краску для глубокой печати или краску для офсетной печати.
17. Краска для гравировальной печати, краска для флексографической печати, краска для трафаретной печати, краска для глубокой печати или краска для офсетной печати, которая включает интерференционные пигменты по пп. 1-9.